(57)【特許請求の範囲】
【請求項１】
水酸基含有樹脂を含有する主剤と、ポリイソシアネート樹脂を含有する硬化剤と、を含有する２液系の自己復元性塗料組成物において、
前記水酸基含有樹脂は、第一樹脂としてアクリルポリオールと、第二樹脂としてポリカーボネート系樹脂若しくはポリエステル系樹脂の少なくともいずれか一方と、を含有し、かつ、前記第一樹脂と前記第二樹脂との合計含有量に対する前記第一樹脂の含有量の割合が、８６〜９４質量％であり、
前記アクリルポリオールの理論水酸基価は、９０〜１３０ｍｇＫＯＨ／ｇであり、
前記アクリルポリオールは、構成モノマーとして、２−ヒドロキシエチル（メタ）アクリレートとカプロラクトン変性の２−ヒドロキシエチル（メタ）アクリレートとを含有し、
該カプロラクトン変性の２−ヒドロキシエチル（メタ）アクリレートの変性数は、平均で２〜３モルであり、
前記２−ヒドロキシエチル（メタ）アクリレートの水酸基価と前記カプロラクトン変性の２−ヒドロキシエチル（メタ）アクリレートの水酸基価との割合は、７０／３０〜８５／１５であることを特徴とする自己復元性塗料組成物。
【請求項２】
前記ポリカーボネート系樹脂は、炭素数３〜６の２種以上のジオールを原料とした共重合ポリカーボネートジオールであることを特徴とする請求項１に記載の自己復元性塗料組成物。
【請求項３】
前記ポリエステル系樹脂は、ポリカーボネート骨格とポリエステル骨格とを含むポリオールであることを特徴とする請求項１に記載の自己復元性塗料組成物。
【請求項４】
前記ポリエステル系樹脂は、ポリエステルポリオールであることを特徴とする請求項１に記載の自己復元性塗料組成物。
【請求項５】
請求項１〜４のいずれか一つに記載の自己復元性塗料組成物の硬化物からなることを特徴とする自己復元性塗膜。
【発明の詳細な説明】
【技術分野】
【０００１】
本開示は、補修性に優れる自己復元性塗料組成物及び自己復元性塗膜に関する。
【背景技術】
【０００２】
車両のパーツ、家電製品又は雑貨などの様々な物品の加飾として高光沢仕上げの塗工がある。高品位な印象及び上質感漂う雰囲気を与え得る手法であり、四輪車又は二輪車のボディ塗装は最たる例である。一方、当然ながら鏡面光沢ゆえの傷の目立ち易さと言う難点があり、美々しい外観品質を損なわないために耐擦傷性の要求は尽きることがない。この耐擦傷性を発現させるために柔軟かつ高弾性な要素を含んだ自己復元性を有する塗料組成物があり（例えば、特許文献１又は２を参照。）、傷が入り難く、一定の深度であれば弾性により傷や凹みが復元される特徴がある。したがい、ユーザーの使用環境にもよるが、擦り傷による視覚上の品質低下を半永続的に防ぎ意匠性を持続させるものである。特許文献１には、ラクトン変性アクリル樹脂とポリカーボネートジオールとを含有する主剤を、ポリイソシアネート化合物で硬化させる自己復元性塗料組成物である。特許文献１の段落００２９にはポリカーボネートジオールの含有量が１５〜７５質量％であることが開示されている。特許文献２には、特定のイソシアネート基当量を有するポリイソシアネート化合物とアクリル系ポリオールとを含有するコーティング樹脂組成物が開示されている。自己復元性を有する塗料組成物としては、これらの塗料組成物のようにアクリル、ポリエステル若しくはポリカーボネートなどを主骨格としたポリオールの主剤とポリイソシアネートの架橋剤とを反応せしめる２液反応型ウレタン塗料、又は紫外線照射によって硬化させる紫外線硬化型塗料が知られている。
【先行技術文献】
【特許文献】
【０００３】
【特許文献１】特開２０１２−０９７１２７号公報
【特許文献２】特開２０１２−１２１９８５号公報
【発明の概要】
【発明が解決しようとする課題】
【０００４】
塗装を行う生産ラインには、塗装物品の塗面上の外観不良を補修する工程があり、特に高光沢仕上げにおいては不良が発生し易い実情から、同工程での手直しは救済的な手立てであって生産効率向上へと繋がっている。その概要は、不良因子である塗面上のブツと呼ばれる粗粒異物を削り取り、その周辺全体を丹念に磨き上げ、良品に等しい塗面状態までに仕立てるものである。前述の塗料組成物においても同様に補修適性が求められる。しかし、特許文献１のようにポリカーボネートジオールの含有量を多くした場合、塗膜が柔らかくなるため、高弾性で復元性が高くなる一方、被膜表面が削り難い性質があり、補修作業において設定された時間内で必要数を磨き上げて仕上げることができない場合があった。また、特許文献２は、ポリイソシアネート化合物の数平均分子量が５００〜２０００と高く、イソシアネート基当量が２９０〜５００ｇ／ｅｑと低いことから、アクリルポリオールに対して多くのポリイソシアネート化合物が必要となる。そのため、耐薬品性などの化学的耐性に限度があり、自動車部品への適用は難しい。加えて、同理由から加飾又はデザイン性において制約が生じ易い。
【０００５】
本開示は、良好な耐擦傷性能と良好な補修性との両立を可能とし、工業製品としての生産性を十分に備えた自己復元性塗料組成物及び自己復元性塗膜を提供することを目的とする。
【課題を解決するための手段】
【０００６】
本発明に係る自己復元性塗料組成物は、水酸基含有樹脂を含有する主剤と、ポリイソシアネート樹脂を含有する硬化剤と、を含有する２液系の自己復元性塗料組成物において、前記水酸基含有樹脂は、第一樹脂としてアクリルポリオールと、第二樹脂としてポリカーボネート系樹脂若しくはポリエステル系樹脂の少なくともいずれか一方と、を含有し、かつ、前記第一樹脂と前記第二樹脂との合計含有量に対する前記第一樹脂の含有量の割合が、８６〜９４質量％であり、前記アクリルポリオールの理論水酸基価は、９０〜１３０ｍｇＫＯＨ／ｇであり、前記アクリルポリオールは、構成モノマーとして、２−ヒドロキシエチル（メタ）アクリレートとカプロラクトン変性の２−ヒドロキシエチル（メタ）アクリレートとを含有し、該カプロラクトン変性の２−ヒドロキシエチル（メタ）アクリレートの変性数は、平均で２〜３モルであり、前記２−ヒドロキシエチル（メタ）アクリレートの水酸基価と前記カプロラクトン変性の２−ヒドロキシエチル（メタ）アクリレートの水酸基価との割合は、７０／３０〜８５／１５であることを特徴とする。
【０００７】
本発明に係る自己復元性塗料組成物では、前記ポリカーボネート系樹脂は、炭素数３〜６の２種以上のジオールを原料とした共重合ポリカーボネートジオールであることが好ましい。相溶性及び貯蔵安定性により優れる塗料組成物とすることができる。
【０００８】
本発明に係る自己復元性塗料組成物では、前記ポリエステル系樹脂は、ポリカーボネート骨格とポリエステル骨格とを含むポリオールである形態を包含する。
【０００９】
本発明に係る自己復元性塗料組成物では、前記ポリエステル系樹脂は、ポリエステルポリオールである形態を包含する。
【００１０】
本発明に係る自己復元性塗膜は、本発明に係る自己復元性塗料組成物の硬化物からなることを特徴とする。
【発明の効果】
【００１１】
本開示によれば、良好な耐擦傷性能と良好な補修性との両立を可能とし、工業製品としての生産性を十分に備えた自己復元性塗料組成物及び自己復元性塗膜を提供することができる。
【発明を実施するための形態】
【００１２】
以下、本発明の一態様を説明する。以下に説明する実施形態は本発明の実施例であり、本発明は、以下の実施形態に制限されるものではない。本発明の効果を奏する限り、種々の形態変更をしてもよい。
【００１３】
本実施形態に係る自己復元性塗料組成物は、水酸基含有樹脂を含有する主剤と、ポリイソシアネート樹脂を含有する硬化剤と、を含有する２液系の自己復元性塗料組成物において、前記水酸基含有樹脂は、第一樹脂としてアクリルポリオールと、第二樹脂としてポリカーボネート系樹脂若しくはポリエステル系樹脂の少なくともいずれか一方と、を含有し、かつ、前記第一樹脂と前記第二樹脂との合計含有量に対する前記第一樹脂の含有量の割合が、８６〜９４質量％であり、前記アクリルポリオールの理論水酸基価は、９０〜１３０ｍｇＫＯＨ／ｇであり、前記アクリルポリオールは、構成モノマーとして、２−ヒドロキシエチル（メタ）アクリレートとカプロラクトン変性の２−ヒドロキシエチル（メタ）アクリレートとを含有し、該カプロラクトン変性の２−ヒドロキシエチル（メタ）アクリレートの変性数は、平均で２〜３モルであり、前記２−ヒドロキシエチル（メタ）アクリレートの水酸基価と前記カプロラクトン変性の２−ヒドロキシエチル（メタ）アクリレートの水酸基価との割合は、７０／３０〜８５／１５である。
【００１４】
自己復元性塗料組成物は、水酸基含有樹脂をポリイソシアネート樹脂で架橋する２液系の塗料組成物である。ここで、自己復元性とは、塗膜の表面に擦傷が生じた場合であっても、ある程度の深度であれば擦傷が目視で確認できないレベルに表面状態が回復する性能をいう。
【００１５】
水酸基含有樹脂の第一樹脂として配合されるアクリルポリオールは、構成モノマーとして、２−ヒドロキシエチル（メタ）アクリレートとカプロラクトン変性の２−ヒドロキシエチル（メタ）アクリレートとを含有する重合体である。
【００１６】
本明細書において、（メタ）アクリレートとは、アクリレート又はメタクリレートを意味する。すなわち、２−ヒドロキシエチル（メタ）アクリレートは、２−ヒドロキシエチルアクリレート（ＨＥＡ）又は２−ヒドロキシエチルメタクリレート（ＨＥＭＡ）である。
【００１７】
カプロラクトン変性の２−ヒドロキシエチル（メタ）アクリレートは、２−ヒドロキシエチルアクリレート（ＨＥＡ）又は２−ヒドロキシエチルメタクリレート（ＨＥＭＡ）にε‐カプロラクトンを開環重合した化合物であることが好ましい。カプロラクトン変性の２−ヒドロキシエチル（メタ）アクリレートの変性数は、平均で２〜３モルである。変性数は、重合度とも呼ばれる。変性数の平均（平均変性数ともいう）とは、カプロラクトン変性の２−ヒドロキシエチル（メタ）アクリレート１モルに対して付加されたカプロラクトンのモル数の平均値である。変性数が平均で２モル未満では、塗膜の柔軟性が不足して自己復元性が劣る。変性数が平均で３モルを超えると、塗膜が柔らかすぎて補修性が劣る。本実施形態では、カプロラクトン変性の２−ヒドロキシエチル（メタ）アクリレートとして、平均変性数が２モルのものだけを含有する形態、平均変性数が３モルのものだけを含有する形態及び平均変性数が２モルのものと平均変性数が３モルのものとを併用する形態を包含する。また、本実施形態は、カプロラクトン変性の２−ヒドロキシエチル（メタ）アクリレートの全体で平均変性数が２〜３モルの範囲内であれば、カプロラクトン変性の２−ヒドロキシエチル（メタ）アクリレートとして、平均変性数が１モルのもの及び／又は平均変性数が４モルのものを包含していてもよい。例えば、平均変性数が１モルのものと平均変性数が４モルのものとを１：１で含有し、全体として平均変性数が２．５モルとなる形態であってもよい。
【００１８】
２−ヒドロキシエチル（メタ）アクリレートの水酸基価とカプロラクトン変性の２−ヒドロキシエチル（メタ）アクリレートの水酸基価との割合は、７０／３０〜８５／１５であり、７８／２２〜８５／１５であることがより好ましい。前記割合が７０／３０未満では、塗膜が柔らかすぎて補修性が劣る。前記割合が８５／１５を超えると、塗膜の柔軟性が不足して自己復元性が劣る。
【００１９】
アクリルポリオールの理論水酸基価は、９０〜１３０ｍｇＫＯＨ／ｇであり、９５〜１２７ｍｇＫＯＨ／ｇであることがより好ましい。理論水酸基価が９０ＫＯＨ／ｇ未満では、架橋密度が低くなるため、塗膜が柔らかすぎて補修性が劣る。また、耐薬品性が劣る。理論水酸基価が１３０ｍｇＫＯＨ／ｇを超えると、架橋密度が高くなるため、耐薬品性は向上するが、基材との密着性が劣る。理論水酸基価は、アクリルポリオールを構成する各モノマーの水酸基価に、当該各モノマーの構成割合をそれぞれ乗じた値の総数である。例えば、アクリルポリオールを構成するモノマーが２−ヒドロキシエチル（メタ）アクリレートとカプロラクトン変性の２−ヒドロキシエチル（メタ）アクリレートとであり、２−ヒドロキシエチル（メタ）アクリレートの水酸基価がＡ［ｍｇＫＯＨ／ｇ］であり、かつ、構成割合がａ質量％、カプロラクトン変性の２−ヒドロキシエチル（メタ）アクリレートの水酸基価がＢ［ｍｇＫＯＨ／ｇ］であり、かつ、構成割合がｂ質量％である場合、当該アクリルポリオールの理論水酸基価［ｍｇＫＯＨ／ｇ］は、Ａ［ｍｇＫＯＨ／ｇ］×ａ［質量％］＋Ｂ［ｍｇＫＯＨ／ｇ］×ｂ［質量％］である。
【００２０】
アクリルポリオールは、構成モノマーとして、その他のモノマーを含有していてもよいが、その他のモノマーとして、２‐ヒドロキシプロピルアクリレート、４‐ヒドロキシブチルアクリレート、２‐ヒドロキシプロピルメタクリレート若しくは４‐ヒドロキシブチルメタクリレートなどの水酸基を有するモノマー類は含有しないことが好ましい。使用可能なその他のモノマーは、特に限定されないが、アクリル酸エステル、メタクリル酸エステル、スチレン誘導体、ビニルエステル、ハロゲン化ビニルモノマー若しくは窒素含有ビニル系モノマーなどのエチレン性不飽和モノマーである。本実施形態は、その他のモノマーの種類及び重合方法に制限されない。
【００２１】
本実施形態では、第二樹脂としてポリカーボネート系樹脂を配合して、ポリエステル系樹脂を配合しない形態、ポリエステル系樹脂を配合して、ポリカーボネート系樹脂を配合しない形態、及び、ポリカーボネート系樹脂とポリエステル系樹脂とを配合する形態を包含する。
【００２２】
本実施形態に係る自己復元性塗料組成物では、ポリカーボネート系樹脂は、炭素数３〜６の２種以上のジオールを原料とした共重合ポリカーボネートジオールであることが好ましい。共重合ポリカーボネートジオールの炭素数は、５〜６であることがより好ましい。相溶性により優れる塗料組成物とすることができる。炭素数３〜６のジオールは、例えば、１，３‐プロパンジオール、１，４−ブタンジオール、１，５−ペンタンジオール又は１，６−ヘキサンジオールであることが好ましい。このうち、ポリカーボネート系樹脂は、１，５−ペンタンジオールと１，６−ヘキサンジオールとを共重合した共重合ポリカーボネートジオールであることが好ましい。
【００２３】
本実施形態に係る自己復元性塗料組成物では、ポリエステル系樹脂は、ポリカーボネート骨格とポリエステル骨格とを含むポリオールである形態を包含する。
【００２４】
また、本実施形態に係る自己復元性塗料組成物では、ポリエステル系樹脂は、ポリエステルポリオールである形態であってもよい。
【００２５】
第一樹脂と第二樹脂との合計含有量に対する第一樹脂の含有量の割合は、８６〜９４質量％であり、８８〜９２質量％であることがより好ましい。第一樹脂の含有量の割合が多くなるほど、補修性が向上する傾向にあり、第一樹脂の含有割合が少なくなるほど（第二樹脂の含有量が多くなるほど）、自己復元性が向上する傾向にある。第一樹脂の含有量の割合が８６質量％未満では、塗膜が柔らかすぎて補修性が劣る。第一樹脂の含有量の割合が９４質量％を超えると、初期付着性、耐湿付着性及び自己復元性が劣る。
【００２６】
ポリイソシアネート樹脂は、１分子中に２個以上のイソシアネート基を有する化合物であり、例えば、２，４‐トリレンジイソシアネート、ジフェニルメタン‐４，４’‐ジイソシアネート、キシリレンジイソシアネート、イソホロンジイソシアネート、リジンメチルエステルジイソシアネート、メチルシクロヘキシルジイソシアネート、トリメチルヘキサメチレンジイソシアネート、ヘキサメチレンジイソシアネート、ｎ‐ペンタン‐１，４‐ジイソシアネート、トリレンジイソシアネート、ジフェニルメタンジイソシアネートである。これらは、任意の１種を単独で、又は２種以上を適宜組み合わせて用いることができる。
【００２７】
主剤と硬化剤との配合割合は、水酸基含有樹脂の水酸基に対して、ポリイソシアネート樹脂のイソシアネート基が０．５〜２．０モル当量となるようにすることが好ましく、０．７〜１．６モル当量とすることがより好ましい。０．５モル当量未満では、耐候性が劣る場合がある。２．０モル当量を超えると、基材との密着性が劣る場合がある。
【００２８】
主剤又は硬化剤は、本発明の効果を損なわない限りにおいて、反応溶媒若しくは希釈溶媒などの溶媒、耐候剤、レベリング剤、消泡剤、増粘剤、つや消し剤、スリップ剤、顔料、無機フィラー、光輝材、可塑剤、分散剤、乳化剤、流動調整剤、紫外線吸収剤若しくは光安定剤などの各種助剤を含有してもよい。
【００２９】
塗料組成物の固形分濃度は、特に限定されないが、３０〜７０質量％であることが好ましく、３５〜６０質量％であることがより好ましい。
【００３０】
本実施形態に係る自己復元性塗膜は、本実施形態に係る自己復元性塗料組成物の硬化物からなる。自己復元性塗料組成物の硬化物は、主剤の水酸基含有樹脂と硬化剤のポリイソシアネート樹脂とが反応・硬化することによって形成されたアクリルウレタン樹脂からなる。自己復元性塗膜の厚さは、５〜５０μｍであることが好ましく、１４〜４０μｍであることがより好ましい。厚さが５μｍ未満では、耐化粧品性が劣る場合がある。厚さが５０μｍを超えると、タレやワキなどの塗装外観不良が発生する場合がある。
【００３１】
自己復元性塗膜の形成方法は、特に限定されないが、主剤と硬化剤とを所定の割合で混合し、必要に応じて希釈溶媒で適度な固形分濃度に調整した本実施形態に係る自己復元性塗料組成物を、基材の表面上又はアンダーコート層の表面上に塗布・乾燥して硬化膜を形成する。塗布方法は、公知の塗布方法を採用でき、例えば、ロールコート法、スプレー法、ディップ法、又ははけ塗り法である。希釈溶媒は、特に限定されず、例えば、メチルエチルケトン、メチルイソブチルケトンなどのケトン系溶媒、酢酸エチル、酢酸ノルマルブチルなどのエステル系溶媒、トルエン、キシレンなどの炭化水素系溶媒である。アンダーコート層の材質は特に限定されず、例えば、アクリル系樹脂、アクリルウレタン系樹脂又はポリエステル系樹脂である。
【実施例】
【００３２】
以下、実施例に基づき本発明をさらに詳細に説明するが、本発明は、かかる実施例に何ら限定されるものではない。また、例中の「部」、「％」は、特に断らない限りそれぞれ「質量部」、「質量％」を示す。なお、添加部数は、固形分換算の値である。
【００３３】
（第一樹脂（アクリルポリオール）の樹脂組成物の作製）
攪拌機と冷却機、窒素封入機、温度計、モノマー滴下装置を備えた２０００ｍｌ容積の４つ口フラスコに溶剤を５００ｇ仕込み、内部温度が１０５℃になるまで加温した。次いで、モノマーと反応開始剤を１２０分にわたり滴下し、１０５℃で１２０分保持し反応を終了しアクリルポリオール樹脂組成物を得た。溶剤、モノマーの種類、反応開始剤の種類及び配合割合は、表１及び表２に示すとおりである。
【００３４】
（主剤の作製）
得られたアクリルポリオール樹脂組成物８０ｇとＲＥＧＡＬ  ４００（Ｃａｂｏｔ  Ｃｏｒｐｏｒａｔｉｏｎ社製カーボン）１ｇ、ＴＯ（トルエン）８．８ｇ、ＭＥＫ（メチルエチルケトン）１０ｇ、ＢＹＫ-３００（ＢＹＫ-Ｃｈｅｍｉｅ社製ポリジメチルシロキサン表面調整添加剤）０．２ｇをペイントシェイカーで１０時間分散した。この分散液に第二樹脂を混合し主剤を得た。第二樹脂の種類及び第一樹脂と第二樹脂との配合比率（質量比）は、表１及び表２に示すとおりである。
【００３５】
（硬化剤の作製）
デスモジュールＮ-３２００（住化コベストロウレタン株式会社製ポリイソシアネート樹脂）をＥＡＣ（酢酸エチル）にて固形分６０％となるよう希釈し硬化剤を得た。
【００３６】
（試験片の作成）
作製した主剤と硬化剤とを当量配合し（ＮＣＯ／ＯＨ＝１．０）、粘度調整のためにＡＴ（アセトン）とＤＡＡ（ダイアセトンアルコール）とを加え、錫系の反応触媒を添加した溶液を塗布材料とした。ＡＢＳ基材上に乾燥膜厚が２５μｍとなるようスプレー塗布し７５℃で４５分間乾燥した。その後、下記（１）の評価を行い、更にその後、室温で９６時間養生した後、下記（２）〜（５）の評価を実施した。評価結果は表１及び表２に示す。
【００３７】
（１）補修性
工程−１ではブツ（粗粒異物）の削り取りが容易か否かを評価し、工程−２では研磨後の塗面状態がすっきりと仕上がっているかを目視で評価した。
＜工程−１＞
サンディング設備（スリーエムジャパン社製のブツ取りサンダー３１２５ＡＳＤとトライザクトフィルム  ディスクロール  ２６６ＬＡ）を用いて塗面上のブツを削り取った。評価基準は次のとおりである。
◎：ブツ削り取りが非常に容易である（実用レベル）
〇：ブツ削り取りが容易である（実用レベル）
△：ブツ削り取りはできるものの時間がかかる（実用不適レベル）
×：ブツ削り取りができない（実用不適レベル）
＜工程−２＞
バフィング設備（スリーエムジャパン社製のバフィングサンダー９０２５とフィネッセ・イットフィニッシング  コンパウンド  １３０８４）を用いてブツを除去した部位を磨き上げた。その後、コンパウンドを、上記１３０８４からフィネッセ・イット  ポリッシュエクストラファイン（スリーエムジャパン社製）へ変更し更に磨き上げた。評価基準は次のとおりである。
◎：研磨後の塗面状態が非常にすっきりしている（実用レベル）
〇：研磨後の塗面状態がすっきりしている（実用レベル）
×：研磨後の塗面状態が曇っている（実用不適レベル）
（２）初期付着性
ＪＩＳ  Ｋ５６００−５−６：１９９９「クロスカット法」に準じて、塗膜の表面上に１ｍｍ×１ｍｍの碁盤目状の切り込みを１００個入れ、粘着テープによる剥離試験を行った。評価基準は、次のとおりである。
〇：剥離なし（実用レベル）
×：１００升中１升以上の剥離あり（実用不適レベル）
（３）耐湿付着性
５０℃、９０％ＲＨの雰囲気下で２００時間経過後の付着性を評価した。評価方法及び評価基準は、初期付着性と同様である。
（４）耐化粧品性
日焼け止め剤（ＮＥＵＴＲＯＧＥＮＡ社製Ｕｌｔｒａ  Ｓｈｅｅｒ  Ｄｒｙ−Ｔｏｕｃｈ  ＳＰＦ１０）を１００ｃｍ２あたり０．２ｇ塗布し５０℃で４時間放置した。その後、流水で薬剤を洗い落とし塗膜の表面の外観を目視で評価した。評価基準は次のとおりである。
○：跡残りがない（実用レベル）
△：跡残りがわずかにあるが、実用上問題ない（実用下限レベル）
×：跡残りが顕著であり、実用上問題がある（実用不適レベル）
（５）耐擦傷性
研磨剤（ＵＮＩＬＥＶＥＲ社製クレンザージフ）を塗膜上に１．５ｇ滴下し摩耗治具（２ｃｍ×２ｃｍ）のガーゼを６枚重ね、５００ｇｆ／４平方ｃｍ２荷重で５０往復摩耗した後の外観性を評価した。評価には、光沢度計（マイクロトリグロス、ＢＹＫ社製）を用いて試験前後の６０°光沢度を測定した。評価基準は次のとおりである。
〇：光沢度保持率が７０％以上である（実用レベル）
×：光沢度保持率が７０％未満である（実用不適レベル）
【００３８】
【表１】
0006894055.tif 000002
【００３９】
【表２】
0006894055.tif 000003
【００４０】
表１及び表２における記号の意味は次のとおりである。
ＭＭＡ：メタクリル酸メチル（アクリエステルＭ、三菱ケミカル社製）
ｎ‐ＢＭＡ：メタクリル酸ノルマルブチル（アクリエステルＢ、三菱ケミカル社製）
ＨＥＭＡ：メタクリル酸２−ヒドロキシエチル（アクリエステルＨＯ、三菱ケミカル社製）、水酸基価４３１ｍｇＫＯＨ／ｇ
ＨＥＡ：アクリル酸２−ヒドロキシエチル（大阪有機化学工業社製）、水酸基価４８３ｍｇＫＯＨ／ｇ
ＦＭ１Ｄ：カプロラクトン平均変性数１の２−ヒドロキシエチルメタクリレート（ダイセル社製）、水酸基価２３０ｍｇＫＯＨ／ｇ
ＦＭ２Ｄ：カプロラクトン平均変性数２の２−ヒドロキシエチルメタクリレート（株式会社ダイセル製）、水酸基価１６０ｍｇＫＯＨ／ｇ
ＦＭ３：カプロラクトン平均変性数３の２−ヒドロキシエチルメタクリレート（株式会社ダイセル製）、水酸基価１２０ｍｇＫＯＨ／ｇ
ＦＭ４：カプロラクトン平均変性数４の２−ヒドロキシエチルメタクリレート（株式会社ダイセル製）、水酸基価１００ｍｇＫＯＨ／ｇ
ＭＡＡ：メタクリル酸（三菱ケミカル社製）
ＤＥＭＡ：メタクリル酸ジエチルアミノエチル（アクリエステルＤＥ、三菱ケミカル株式会社製）
ＡＢＮ−Ｅ：２，２‐アゾビス（２−メチルブチロニトリル）（株式会社日本ファインケム社製）
ＭＩＢＫ：メチルイソブチルケトン（三協化学社製）
ｎ−ＢＡＣ：酢酸ノルマルブチル（三協化学社製）
【００４１】
表１に示すとおり、実施例の自己復元性塗膜は、いずの評価においても実用レベルであった。特に実施例２は、実施例１と比較して第一樹脂の配合割合を増やしたところ、補修性評価が実施例１よりも向上した。また、実施例３は、実施例１と比較して第二樹脂の配合割合を増やしたところ、耐擦傷性評価が実施例１よりも向上した。実施例７は、実施例１と比較してカプロラクトン変性の２−ヒドロキシエチル（メタ）アクリレートの配合割合を増やしたところ、耐擦傷性評価が実施例よりも向上した。
【００４２】
表２に示すとおり、比較例１は、第一樹脂の配合割合が多すぎたため、塗膜が硬すぎて、耐湿付着性が実用不適レベルであった。比較例２は、第一樹脂の配合割合が少なすぎたため、塗膜が柔らかすぎて、補修性が実用不適レベルであった。比較例３は、アクリルポリオールの理論水酸基価が低すぎたため、塗膜が柔らかすぎて補修性及び耐薬品性が実用不適レベルであった。比較例４は、アクリルポリオールの理論水酸基価が高すぎたため、基材との密着性が劣り、初期付着性及び耐湿付着性が実用不適レベルであった。比較例５は、２−ヒドロキシエチル（メタ）アクリレートの水酸基価の割合が多すぎたため、塗膜が硬すぎて、耐擦傷性が実用不適レベルであった。比較例６は、カプロラクトン変性の２−ヒドロキシエチル（メタ）アクリレートの水酸基価の割合が多すぎたため、塗膜が柔らかすぎて補修性が実用不適レベルであった。比較例７は、カプロラクトン変性の２−ヒドロキシエチル（メタ）アクリレートを配合しなかったため、塗膜が硬すぎて、耐擦傷性が実用不適レベルであった。比較例８は、２−ヒドロキシエチル（メタ）アクリレートを配合しなかったため、塗膜が柔らかすぎて補修性が実用不適レベルであった。また、塗膜強度が不足して初期付着性及び耐湿付着性も実用不適レベルであった。比較例９は、カプロラクトン変性の２−ヒドロキシエチル（メタ）アクリレートの変性数が平均で１モルであったため、塗膜の柔軟性が不足して耐擦傷性が実用不適レベルであった。比較例１０は、カプロラクトン変性の２−ヒドロキシエチル（メタ）アクリレートの変性数が平均で４モルであったため、塗膜が柔らかすぎて補修性、初期付着性及び耐湿付着性が実用不適レベルであった。
【要約】
【課題】本開示は、良好な耐擦傷性能と良好な補修性との両立を可能とする自己復元性塗料組成物及び自己復元性塗膜を提供することを目的とする。
【解決手段】本実施形態に係る自己復元性塗料組成物は、水酸基含有樹脂を含有する主剤と硬化剤とを含有する２液系であり、水酸基含有樹脂は、第一樹脂としてアクリルポリオールと第二樹脂としてポリカーボネート系樹脂若しくはポリエステル系樹脂とを含有し、かつ、第一樹脂の含有量の割合が８６〜９４質量％であり、アクリルポリオールは、理論水酸基価が９０〜１３０ｍｇＫＯＨ／ｇであり、かつ、ヒドロキシエチル（メタ）アクリレートと変性数が２〜３モルのカプロラクトン変性ヒドロキシエチル（メタ）アクリレートとを含有し、ヒドロキシエチル（メタ）アクリレートの水酸基価とカプロラクトン変性ヒドロキシエチル（メタ）アクリレートの水酸基価との割合は７０／３０〜８５／１５である。
【選択図】なし